(57)【要約】【課題】黄色系色調を有しつつ、経時による用紙の白紙変色に対する耐性に優れる書籍用紙を提供する。【解決手段】パルプ、黄色系着色剤、硝酸塩を含有する書籍用紙であって、書籍用紙の黄色系着色剤含有量が用紙坪量に対して０．００５〜０．１００質量％であり、書籍用紙の硝酸塩含有量が黄色系着色剤含有量に対して硝酸イオン量換算で７００〜４０００質量％であることを特徴とする書籍用紙である。【選択図】なし【特許請求の範囲】
【請求項１】
パルプ、黄色系着色剤、硝酸塩を含有する書籍用紙であって、書籍用紙の黄色系着色剤含有量が用紙坪量に対して０．００５〜０．１００質量％であり、書籍用紙の硝酸塩含有量が黄色系着色剤含有量に対して硝酸イオン量換算で７００〜４０００質量％であることを特徴とする書籍用紙。
【請求項２】
前記黄色系着色剤の光学濃度残存率が５０〜９０％であることを特徴とする請求項１に記載の書籍用紙。
【発明の詳細な説明】
【技術分野】
【０００１】
本発明は、書籍用紙に関するものであり、さらに詳しくは、パルプ、黄色系着色剤、硝酸塩を含有する書籍用紙であって、経時による変色に対する耐性が優れる書籍用紙に関するものである。
【背景技術】
【０００２】
書籍用紙には、読書をする際の視認性を向上させたり目の疲労を軽減させたりする色調が求められる。
【０００３】
視認性を向上させたり目の疲労を軽減させたりする色調を持つ書籍用紙として、黄色系の書籍用紙が広く知られている。書籍用紙を黄色系にするために、書籍用紙に黄色系着色剤を含有させる方法がある。しかしながら黄色系着色剤を含有する紙を長時間日光に暴露すると、黄色系着色剤が分解・劣化し、紙の変色（紙の白色変色）が発生して紙の外観を損なう。特に書籍の天、地、小口部分が変色すると、販売前に書籍の商品価値を失うことに繋がりかねない。
【０００４】
紙の変色防止を解決するために、数多くの提案がなされている。例えば無機塩還元剤や脂肪族有機化合物系還元剤を紙に含有させる方法が開示されている（例えば、特許文献１参照）。しかし、無機塩還元剤や脂肪族系還元剤も劣化するため、その効果は長期にわたり持続しない欠点を有する。
【先行技術文献】
【特許文献】
【０００５】
【特許文献１】特開２００１−３０３４８５号公報
【発明の概要】
【発明が解決しようとする課題】
【０００６】
本発明の目的は、視認性を向上させたり目の疲労を軽減させたりする黄色系色調を有する書籍用紙において、経時による用紙の白色変色に対する耐性（耐変色性）に優れる書籍用紙を提供することにある。
【課題を解決するための手段】
【０００７】
本発明者らは、鋭意検討した結果、書籍用紙が（１）黄色系着色剤を含有し、黄色系着色剤の含有量を特定の範囲とすること（２）硝酸塩を含有し、硝酸イオン量換算とする硝酸塩の含有量を特定の範囲とすることにより本発明の上記の課題を解決するに至った。
【０００８】
即ち、本発明の課題は、パルプ、黄色系着色剤および硝酸塩を含有する書籍用紙であって、書籍用紙の黄色系着色剤含有量が用紙坪量に対して０．００５〜０．１００質量％であり、書籍用紙の硝酸塩含有量が黄色系着色剤含有量に対して硝酸イオン量換算で７００〜４０００質量％であることを特徴とする書籍用紙によって達成される。
【０００９】
また好ましくは、黄色系着色剤の光学濃度残存率が５０〜９０％である。
【発明の効果】
【００１０】
本発明により、耐変色性に優れる書籍用紙を提供できる。
【発明を実施するための形態】
【００１１】
本発明の書籍用紙について、詳細に説明する。
【００１２】
本発明の書籍用紙は、パルプ、黄色系着色剤および硝酸塩を含有してなる。パルプとしては、従来公知の木材パルプを用いることができ、例えば広葉樹晒クラフトパルプ（ＬＢＫＰ）、針葉樹晒クラフトパルプ（ＮＢＫＰ）、広葉樹晒サルファイトパルプ（ＬＢＳＰ）、針葉樹晒サルファイトパルプ（ＮＢＳＰ）等の化学パルプや、砕木パルプ（ＧＰ）、ケミグランドパルプ（ＣＧＰ）、サーモメカニカルパルプ（ＴＭＰ）、ケミサーモメカニカルパルプ（ＣＴＭＰ）、晒ケミサーモメカニカルパルプ（ＢＣＴＭＰ）等の機械パルプ、古紙パルプ（ＤＩＰ）を挙げることができる。また、バガス、ケナフ、竹、麻、コットン、楮、三椏、雁皮等の非木材パルプも用いることができる。
【００１３】
本発明の黄色系着色剤は、従来公知の染料系黄色着色剤または顔料系黄色着色剤が使用できる。ＣＩＥ  Ｌａｂ（Ｌ＊ａ＊ｂ＊表色系）で規定されるところのａ＊（緑〜赤）、ｂ＊（青〜黄）において横軸にａ＊軸・縦軸にｂ＊軸として色座標を表したとき、本発明における黄色系とは、ｂ＊がプラス値であって、プラス側のｂ＊軸を基準にプラス側のａ＊軸へ６０°およびマイナス側のａ＊軸へ３０°の範囲に含まれる色である。本発明における黄色系着色剤とは、書籍用紙に含有させたときに、書籍用紙を黄色系の色にする着色剤である。
【００１４】
本発明の黄色系着色剤としては、アゾ化合物（ジチゾン、ホルマザン）、キノン系（ナフトキノン、アントラキノン、アクリドン、アントアントロン、インダントレン、ピレンジオン、ビオラントロン）、アジン、オキサジン、チアジン、硫化染料、トリフェニルメタン系（フルオラン、フルオレセイン、ローダミン）、フェロセン、フルオレノン、フルギド、ペリレン、フェナジン、フェノチアジン、ピラロゾン、ポリエン系（カロテン、マレイン酸誘導体、スチルベン、スチリル）、ポリメチン系（シアニン、ピリジニウム、ピリリウム、キノリニウム）、キサンテン、アリザリン、アクリジン、アクリジノン等を挙げることができる。
【００１５】
本発明において、黄色系着色剤を含有することによって書籍用紙は黄色味を帯びて目の疲労を軽減することができる。書籍用紙の黄色系着色剤含有量は、用紙坪量に対して０．００５〜０．１００質量％である。この範囲にすることによって、用紙は適度な黄色味を帯びて、且つ後述の硝酸塩と相まって用紙の耐変色性を得ることができる。
【００１６】
本発明において、書籍用紙が含有する着色剤の含有量は、以下の方法によって測定することができる。（１）書籍用紙抄造時の白水を採取し、遠心分離装置にて（５０００ｒｐｍ、１０分）微細繊維および填料を沈降させて、上澄み液を採取する。（２）上澄み液をグラスファイバーフィルターで濾過して得られた濾液の吸光度を、吸光光度計（日本分光社製）を用いて測定する。（３）あらかじめ既知濃度の着色剤を吸光光度計で測定して作成した検量線を用いて、白水中の着色剤濃度を算出する。（４）着色剤の添加量と抄紙時の希釈割合から抄紙原料中の着色剤濃度を算出する。（５）抄紙原料中の着色剤濃度と白水中の着色剤濃度の差から、書籍用紙が含有する着色剤の含有量を算出する。
【００１７】
本発明の硝酸塩としては、硝酸イオンと金属イオンとから形成される公知の硝酸塩であり、例えば、硝酸ナトリウム、硝酸カリウム、硝酸マグネシウム、硝酸カルシウム、硝酸アルミニウム、硝酸亜鉛、硝酸ジルコニル、硝酸ガリウム、硝酸ゲルマニウム、硝酸ストロンチウム、硝酸イットリウム、硝酸インジウム、硝酸ランタン、硝酸イッテルビウム、硝酸ビスマス等を挙げることができる。
【００１８】
坪量に対して０．００５〜０．１００質量％の黄色系着色剤を含有する書籍用紙が硝酸塩を含有することによって、書籍用紙の耐変色性が得られる。この理由は不明であるが、経時による黄色系着色剤の劣化の程度に相関して硝酸塩に起因する黄色着色が発生し、結果として長期にわたり用紙の耐変色性が得られると考えられる。耐変色性が得られる点で、書籍用紙の硝酸塩の含有量は、黄色系着色剤の含有量に対して硝酸イオン量換算で７００〜４０００質量％である。この黄色系着色剤および硝酸塩が上記範囲外であると、耐変色性が得られず、経時により用紙の白色変色あるいは黄色味が濃くなる変色が起こる。
【００１９】
本発明において、書籍用紙が含有する硝酸イオン量換算の硝酸塩含有量は、以下の方法によって測定することができる。（１）所定の面積の書籍用紙を５０℃の温水中に入れ、硝酸塩を硝酸イオンとして温水中に溶解させる。（２）イオンクロマトグラフ（日本ダイオネクス社製ＤＸ−３２０）分析により硝酸イオンを定量し、書籍用紙が含有する硝酸イオン量換算の硝酸塩含有量を算出することができる。
【００２０】
本発明において、耐変色性は、以下の強制的に経時劣化させる方法によって評価することができる。キセノン光照射試験機を用い、温度４０℃湿度５０％ＲＨ条件下、放射強度０．５Ｗ／ｍ２で２４時間照射した書籍用紙を、強制的経時劣化後の書籍用紙とする。強制的経時劣化前後におけるＣＩＥ  Ｌａｂ（Ｌ＊ａ＊ｂ＊表色系）で規定される書籍用紙のｂ＊値の差によって評価する。本発明おいて、耐変色性が得られるとは強制的経時劣化前後におけるｂ＊値の差が３以下である。
【００２１】
本発明において、上記の黄色系着色剤のなかで、光学濃度残存率５０〜９０％である黄色系着色剤が好ましい。坪量に対して０．００５〜０．１００質量％の黄色系着色剤を含有し、且つ黄色系着色剤の含有量に対して硝酸イオン量換算で７００〜４０００質量％の硝酸塩を含有し、且つ黄色系着色剤の光学濃度残存率が５０〜９０％であるところの書籍用紙によって、より耐変色性に優れる。黄色系着色剤の光学濃度残存率が５０〜９０％であることによって、経時による黄色系着色剤の劣化の程度と硝酸塩に起因する黄色着色の程度とがさらに良好に均衡すると考えられる。光学濃度残存率は、黄色系着色剤を坪量１００ｇ／ｍ２の濾紙にトーコープにて０．０５ｇ／ｍ２塗布し、キセノン光照射試験機によって温度４０℃湿度５０％ＲＨ条件下、放射強度０．５Ｗ／ｍ２で２４時間照射した際、照射前の光学濃度の値に対する照射後の光学濃度の値の百分率として求められる。
【００２２】
本発明の書籍用紙は、パルプ、黄色系着色剤および硝酸塩以外にその他の原料として、製紙工程で従来公知の薬剤を含有することができる。薬剤としては、例えば、填料、紙力増強剤、顔料分散剤、増粘剤、サイズ剤、流動性改良剤、消泡剤、抑泡剤、離型剤、発泡剤、浸透剤、防腐剤、防バイ剤等を挙げることができる。
【００２３】
本発明において、パルプ、黄色系着色剤および硝酸塩を含有する書籍用紙を製造する抄紙機として、従来公知の抄紙機を用いることができる。抄紙機としては、例えば、長網抄紙機、ツインワイヤー抄紙機、コンビネーション抄紙機、円網抄紙機、ヤンキー抄紙機等を挙げることができる。黄色系着色剤または硝酸塩を書籍用紙に含有させる方法には、紙料中に配合する方法またはサイズプレス等により黄色系着色剤または硝酸塩を含有する溶液を塗布して付着ないし紙中に浸透させる方法がある。操業性の点から、黄色系着色剤は紙料中に配合する方法が好ましく、硝酸塩はサイズプレス等によって付着ないし浸透させる方法が好ましい。
【実施例】
【００２４】
以下に、本発明の実施例を挙げて説明するが、本発明はこれらの実施例に限定されるものではない。
【００２５】
（実施例１）
濾水度４５０ｍｌｃｓｆのＬＢＫＰが１００部からなるパルプスラリーに、黄色系着色剤（商品名：カヤフェクトイエローＹ、アゾ化合物、日本化薬社製）０．０７部、填料として軽質炭酸カルシウム（商品名：ＴＰ−１２１、奥多摩工業社製）３０部、両性澱粉（商品名：Ｃａｔｏ３２１０、日本エヌエスシー社製）１部、硫酸バンド１部、アルキルケテンダイマー型サイズ剤（商品名：サイズパインＫ９０３、荒川化学工業社製）０．３部を添加して、長網抄紙機で抄紙し乾燥した。その後、ゲートロールコーターを用いて、酸化澱粉（商品名：ＭＳ＃３８００、日本食品化工社製）を乾燥含有量で３ｇ／ｍ２、硝酸塩として硝酸ナトリウムを乾燥含有量で１．２ｇ／ｍ２となるように塗布した。その後、マシンカレンダー処理をして坪量８１．４ｇ／ｍ２の実施例１の書籍用紙を作製した。この時、黄色系着色剤の含有量は用紙坪量に対して０．０５０質量％であり、硝酸塩の含有量は黄色系着色剤に対して硝酸イオン量換算で２１４４質量％であった。該黄色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は８２％であった。
【００２６】
（実施例２）
黄色系着色剤の配合部数を０．００７部、硝酸ナトリウムの含有量を０．１２ｇ／ｍ２となるように塗布した以外は実施例１と同様にして実施例２の書籍用紙を作製した。この時、黄色系着色剤の含有量は用紙坪量に対して０．００５質量％であり、硝酸塩の含有量は黄色系着色剤に対して硝酸イオン量換算で２１１３質量％であった。
【００２７】
（実施例３）
黄色系着色剤の配合部数を０．１４部、硝酸ナトリウムの含有量を２．４ｇ／ｍ２となるように塗布した以外は実施例１と同様にして実施例３の書籍用紙を作製した。この時、黄色系着色剤の含有量は用紙坪量に対して０．０９９質量％であり、硝酸塩の含有量は黄色系着色剤に対して硝酸イオン量換算で２１７９質量％であった。
【００２８】
（実施例４）
硝酸ナトリウムの含有量を０．４１ｇ／ｍ２となるように塗布した以外は実施例１と同様にして実施例４の書籍用紙を作製した。この時、黄色系着色剤の含有量は用紙坪量に対して０．０５１質量％であり、硝酸塩の含有量は黄色系着色剤に対して硝酸イオン量換算で７２５質量％であった。
【００２９】
（実施例５）
硝酸ナトリウムの含有量を２．２ｇ／ｍ２となるように塗布した以外は実施例１と同様にして実施例５の書籍用紙を作製した。この時、黄色系着色剤の含有量は用紙坪量に対して０．０５０質量％であり、硝酸塩の含有量は黄色系着色剤に対して硝酸イオン量換算で３９８２質量％であった。
【００３０】
（実施例６）
黄色系着色剤（商品名：カヤフェクトイエローＹ、アゾ化合物、日本化薬社製）を黄色系着色剤（商品名：カヤフェクトオレンジＳ、アゾ化合物、日本化薬社製）に代える以外は、実施例１と同様にして実施例６の書籍用紙を作製した。この時、黄色系着色剤の含有量は用紙坪量に対して０．０５０質量％であり、硝酸塩の含有量は黄色系着色剤に対して硝酸イオン量換算で２１４４質量％であった。該黄色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は７５％であった。
【００３１】
（実施例７）
黄色系着色剤（商品名：カヤフェクトイエローＹ、アゾ化合物、日本化薬社製）を黄色系着色剤（商品名：カヤフェクトブラウンＴ、アゾ化合物、日本化薬社製）に代える以外は、実施例１と同様にして実施例７の書籍用紙を作製した。この時、黄色系着色剤の含有量は用紙坪量に対して０．０５０質量％であり、硝酸塩の含有量は黄色系着色剤に対して硝酸イオン量換算で２１４４質量％であった。該黄色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は８１％であった。
【００３２】
（実施例８）
黄色系着色剤（商品名：カヤフェクトイエローＹ、アゾ化合物、日本化薬社製）を黄色系着色剤（商品名：ポルックスイエローＰＰ−５Ｇ、アゾ化合物、住化カラー社製）に代える以外は、実施例１と同様にして実施例８の書籍用紙を作製した。この時、黄色系着色剤の含有量は用紙坪量に対して０．０５０質量％であり、硝酸塩の含有量は黄色系着色剤に対して硝酸イオン量換算で２１４４質量％であった。該黄色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は９６％であった。
【００３３】
（実施例９）
黄色系着色剤（商品名：カヤフェクトイエローＹ、アゾ化合物、日本化薬社製）を黄色系着色剤（商品名：カヤフェクトイエローＳ、アゾ化合物、日本化薬社製）に代える以外は、実施例１と同様にして実施例９の書籍用紙を作製した。この時、黄色系着色剤の含有量は用紙坪量に対して０．０５０質量％であり、硝酸塩の含有量は黄色系着色剤に対して硝酸イオン量換算で２１４４質量％であった。該黄色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は４８％であった。
【００３４】
（実施例１０）
硝酸塩として硝酸カリウムを用いた以外は、実施例１と同様にして実施例１０の書籍用紙を作製した。この時、黄色系着色剤の含有量は用紙坪量に対して０．０５０質量％であり、硝酸塩の含有量は黄色系着色剤に対して硝酸イオン量換算で１８０４質量％であった。
【００３５】
（実施例１１）
硝酸塩として硝酸カルシウムを用いた以外は、実施例１と同様にして実施例１１の書籍用紙を作製した。この時、黄色系着色剤の含有量は用紙坪量に対して０．０５０質量％であり、硝酸塩の含有量は黄色系着色剤に対して硝酸イオン量換算で２２２２質量％であった。
【００３６】
（実施例１２）
硝酸塩として硝酸アルミニウムを用いた以外は、実施例１と同様にして実施例１２の書籍用紙を作製した。この時、黄色系着色剤の含有量は用紙坪量に対して０．０５０質量％であり、硝酸塩の含有量は黄色系着色剤に対して硝酸イオン量換算で２５６７質量％であった。
【００３７】
（比較例１）
黄色系着色剤の配合部数を０．００５部、硝酸ナトリウムの含有量を０．１ｇ／ｍ２となるように塗布した以外は、実施例１と同様にして比較例１の書籍用紙を作製した。この時、黄色系着色剤の含有量は用紙坪量に対して０．００４質量％であり、硝酸塩の含有量は黄色系着色剤に対して硝酸イオン量換算で２４６５質量％であった。
【００３８】
（比較例２）
黄色系着色剤の配合部数を０．１５部、硝酸ナトリウムの含有量を１ｇ／ｍ２となるように塗布した以外は、実施例１と同様にして比較例２の書籍用紙を作製した。この時、黄色系着色剤の含有量は用紙坪量に対して０．１０８質量％であり、硝酸塩の含有量は黄色系着色剤に対して硝酸イオン量換算で８３２質量％であった。
【００３９】
（比較例３）
硝酸ナトリウムの含有量を０．３９ｇ／ｍ２となるように塗布した以外は、実施例１と同様にして比較例３の書籍用紙を作製した。この時、黄色系着色剤の含有量は用紙坪量に対して０．０５１質量％であり、硝酸塩の含有量は黄色系着色剤に対して硝酸イオン量換算で６９０質量％であった。
【００４０】
（比較例４）
硝酸ナトリウムの含有量を２．２２ｇ／ｍ２となるように塗布した以外は、実施例１と同様にして比較例４の書籍用紙を作製した。この時、黄色系着色剤の含有量は用紙坪量に対して０．０４９質量％であり、硝酸塩の含有量は黄色系着色剤に対して硝酸イオン量換算で４０２０質量％であった。
【００４１】
（比較例５）
黄色系着色剤（商品名：カヤフェクトイエローＹ、アゾ化合物、日本化薬社製）に代わり青色系着色剤（商品名：カヤセルターコイズＡ−Ｇリキッド、フタロシアニン化合物、日本化薬社製）を用いる以外は、実施例１と同様にして比較例５の書籍用紙を作製した。この時、青色系着色剤の含有量は用紙坪量に対して０．０５０質量％であり、硝酸塩の含有量は青色系着色剤に対して硝酸イオン量換算で２１４４質量％であった。本青色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は６７％であった。
【００４２】
（比較例６）
黄色系着色剤（商品名：カヤフェクトイエローＹ、アゾ化合物、日本化薬社製）に代わり青色系着色剤（商品名：バサゾールバイオレット５７Ｌ、トリフェニルメタン化合物、ＢＡＳＦジャパン社製）を用いる以外は、実施例１と同様にして比較例６の書籍用紙を作製した。この時、青色系着色剤の含有量は用紙坪量に対して０．０５０質量％であり、硝酸塩の含有量は青色系着色剤に対して硝酸イオン量換算で２１４４質量％であった。本青色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は５１％であった。
【００４３】
（比較例７）
硝酸塩の代わりに塩化ナトリウムを用いた以外は、実施例１と同様にして比較例７の書籍用紙を作製した。この時、黄色系着色剤の含有量は用紙坪量に対して０．０５０質量％であり、硝酸塩の含有量は黄色系着色剤に対して硝酸イオン量換算で０質量％であった。
【００４４】
（比較例８）
硝酸塩の代わりに硫酸ナトリウムを用いた以外は、実施例１と同様にして比較例８の書籍用紙を作製した。この時、黄色系着色剤の含有量は用紙坪量に対して０．０５０質量％であり、硝酸塩の含有量は黄色系着色剤に対して硝酸イオン量換算で０質量％であった。
【００４５】
（比較例９）
硝酸塩の代わりに硫酸アルミニウムを用いた以外は、実施例１と同様にして比較例９の書籍用紙を作製した。この時、黄色系着色剤の含有量は用紙坪量に対して０．０５０質量％であり、硝酸塩の含有量は黄色系着色剤に対して硝酸イオン量換算で０質量％であった。
【００４６】
＜耐変色性＞
実施例１〜１２、比較例１〜９の書籍用紙を、キセノン光照射試験機（アトラス社製Ｃｉ−４０００）にて、温度４０℃湿度５０％ＲＨ条件下、放射強度０．５Ｗ／ｍ２で２４時間照射し、照射前後における書籍用紙のｂ＊値差（Δｂ＊）を求めることによって、変色性の度合いを次の基準に従い評価した。本発明において、評価△または○であると耐変色性に優れるレベルである。
○：Δｂ＊  １．５以下
△：Δｂ＊  １．５を超えて３．０以下
×：Δｂ＊  ３．０を超える
【００４７】
表１に、実施例１〜１２および比較例１〜９の評価結果を示す。
【００４８】
【表１】
2014047428.tif 000002
【００４９】
実施例１〜１２の結果から、本発明の書籍用紙は耐変色性に優れることがわかる。一方、比較例１〜９の結果から、黄色系着色剤または硝酸塩のいずれかが本発明を満足しない書籍用紙では本発明の効果を得られないことがわかる。実施例１、６および７と実施例８および９との対比から、黄色系着色剤の光学濃度残存率が５０〜９０％がより好ましいことがわかる。
【手続補正書】
【提出日】平成24年9月6日(2012.9.6)
【手続補正１】
【補正対象書類名】明細書
【補正対象項目名】００３２
【補正方法】変更
【補正の内容】
【００３２】
（実施例８）
黄色系着色剤（商品名：カヤフェクトイエローＹ、アゾ化合物、日本化薬社製）を黄色系着色剤（商品名：ポルックスエローＰＰ−５Ｇ、アゾ化合物、住化カラー社製）に代える以外は、実施例１と同様にして実施例８の書籍用紙を作製した。この時、黄色系着色剤の含有量は用紙坪量に対して０．０５０質量％であり、硝酸塩の含有量は黄色系着色剤に対して硝酸イオン量換算で２１４４質量％であった。該黄色系着色剤を、坪量１００ｇ／ｍ２の濾紙にトーコープにて０．０５ｇ／ｍ２塗布し、キセノン光照射試験機（アトラス社製Ｃｉ−４０００）にて温度４０℃湿度５０％ＲＨ条件下、放射強度０．５Ｗ／ｍ２で２４時間照射した際の光学濃度残存率は９６％であった。